(57)【要約】【課題】本発明は、波長（色）分離精度の良く、また望ましくは暗電流の発生を抑制することができる、光電変換素子等を提供することを目的とする。【解決手段】本発明に係わる光電変換素子は、半導体基板１、フォトダイオード部２、凹レンズ３、凸レンズ４を備えている。フォトダイオード部２は、半導体基板１内において、ｐ型の半導体領域２ａ，２ｃ，２ｅとｎ型の半導体領域２ｂ，２ｄとが、交互に順次積層することにより構成されている、複数のフォトダイオードから成る。また、凸レンズ４は、フォトダイオード部２に入射光を集光させるレンズである。また、凹レンズ３は、フォトダイオード部２と凸レンズ４との間で保護膜上の光路上に、フォトダイオード部２に対して垂直な光軸を持つ並行光を入射させ、並行光の到達距離を一定にするように配設されている。【選択図】図１
2011228732.tif 000002
【特許請求の範囲】
【請求項１】
半導体基板と、
前記半導体基板内において、第一の導電型の第一の半導体領域と第二の導電型の第二の半導体領域とが、交互に順次積層することにより構成されている、複数のフォトダイオードから成るフォトダイオード部と、
前記半導体基板上の保護膜と、
前記フォトダイオード部に入射光を集光させる凸レンズと、
前記フォトダイオード部と前記凸レンズとの間で前記保護膜上の光路上に、前記フォトダイオード部に対して垂直な光軸を持つ並行光を入射させ、前記並行光の到達距離を一定にするように配設される凹レンズとが配設される、
ことを特徴とする光電変換素子。
【請求項２】
前記凹レンズと前記凸レンズとの間で前記保護膜上に形成される平坦化層と、
前記フォトダイオード部の所定の領域を望む開口部を有する遮光膜とを、さらに備え、
前記遮光膜は、
前記保護膜と前記平坦化層との間に形成されている、
ことを特徴とする請求項１に記載の光電変換素子。
【請求項３】
前記凹レンズは、
少なくとも２以上であり、
前記フォトダイオード部と前記凸レンズとの間に、直列的に配設されている、
ことを特徴とする請求項１に記載の光電変換素子。
【請求項４】
前記凹レンズは、
感光性を有する樹脂で形成されている、
ことを特徴とする請求項１に記載の光電変換素子。
【請求項５】
前記凸レンズは、
感光性を有する樹脂で形成されている、
ことを特徴とする請求項１に記載の光電変換素子。
【請求項６】
前記平坦化層の屈折率は、
前記凹レンズの屈折率とは、異なる、
ことを特徴とする請求項２に記載の光電変換素子。
【請求項７】
前記凹レンズの屈折率は、
前記凸レンズの屈折率と、略同一であり、
前記平坦化層の屈折率は、
前記凹レンズの屈折率および前記凸レンズの屈折率よりも、小さい、
ことを特徴とする請求項６に記載の光電変換素子。
【請求項８】
前記フォトダイオード部を覆うように形成される、ＳｉＯ２膜、ＳｉＯＮ膜、またはＳｉＮ膜を、さらに備えている、
ことを特徴とする請求項１に記載の光電変換素子。
【請求項９】
前記遮光膜は、
金属または金属シリサイドで構成されている、
ことを特徴とする請求項２に記載の光電変換素子。
【請求項１０】
前記遮光膜は、
配線として機能している、
ことを特徴とする請求項９に記載の光電変換素子。
【請求項１１】
前記遮光膜と前記凹レンズとの間に形成される、ガラス層を、さらに備えている、
ことを特徴とする請求項９に記載の光電変換素子。
【請求項１２】
前記ガラス層は、
ＢＰＳＧである、
ことを特徴とする請求項１１に記載の光電変換素子。
【請求項１３】
前記フォトダイオード部上に配設される、赤外線カットフィルターを、さらに備えている、
ことを特徴とする請求項１に記載の光電変換素子。
【請求項１４】
前記第一の半導体領域と前記第二の半導体領域とは、入れ子状に形成されており、
前記半導体基板の上面に存する、前記第一の半導体領域と前記第二の半導体領域との接合面の、少なくとも一部を覆うように形成される、前記第一の半導体領域または前記第二の半導体領域の不純物濃度よりも、不純物濃度の高い高濃度不純物拡散層を、さらに備えている、
ことを特徴とする請求項１に記載の光電変換素子。
【請求項１５】
前記第一の半導体領域または前記第二の半導体領域と、接続している配線用金属を、さらに備えている、
ことを特徴とする請求項１に記載の光電変換素子。
【請求項１６】
前記第一の半導体領域または前記第二の半導体領域と、前記配線用金属との間には、接続している前記半導体領域よりも不純物濃度の高い、オーミックコンタクト領域が形成されている、
ことを特徴とする請求項１５に記載の光電変換素子。
【請求項１７】
前記配線用金属は、複数であり、
少なくとも一の前記配線用金属は、
接地電位または固定電位に接続されている、
ことを特徴とする請求項１５に記載の光電変換素子。
【請求項１８】
前記配線用金属は、複数であり、
少なくとも一の前記配線用金属は、
電気信号を増幅させる増幅器に接続されている、
ことを特徴とする請求項１５に記載の光電変換素子。
【請求項１９】
前記配線用金属は、複数であり、
少なくとも一の前記配線用金属は、
導通先の変更を可能とさせるスイッチに接続されている、
ことを特徴とする請求項１５に記載の光電変換素子。
【請求項２０】
前記第一の半導体領域および前記第二の半導体領域は、
当該各半導体領域に所定の電圧を印加することにより、空乏状態となる、
ことを特徴とする請求項１に記載の光電変換素子。
【請求項２１】
前記第一の半導体領域と前記第二の半導体領域とは、入れ子状に形成されており、
前記第一の半導体領域と前記第二の半導体領域との接合面は、
前記遮光膜の下方において、前記遮光膜の端部を中心とした略同心円状の形状を有している、
ことを特徴とする請求項２に記載の光電変換素子。
【請求項２２】
請求項１ないし請求項２１のいずれかに記載の光電変換素子を、平面視において、複数配列することにより、構成される、
ことを特徴とする固体撮像デバイス。
【請求項２３】
請求項２２に記載の固体撮像デバイスを、備えている、
ことを特徴とする撮像装置。
【請求項２４】
請求項２２に記載の固体撮像デバイスを、備えている、
ことを特徴とする画像読み取り装置。
【発明の詳細な説明】
【技術分野】
【０００１】
この発明は、光電変換素子、固定撮像デバイス、撮像装置、および画像読み取り装置に係る発明であり、特に、半導体基板内において、縦方向に複数のフォトダイオードの接合面が形成されている、光電変換素子等に適用することができる。
【背景技術】
【０００２】
次のような構造の光電変換素子が、既に存在している（特許文献１，２）。
【０００３】
当該特許文献１に係わる光電変換素子は、半導体基板の表面内にフォトダイオード部が形成されている。ここで、当該フォトダイオード部は、複数のフォトダイオードから成る。また、当該フォトダイオード部は、半導体基板内において、第一の導電型の第一の半導体領域と第二の導電型の第二の半導体領域とが、交互に順次積層することにより構成されている。
【０００４】
当該光電変換素子の構成により、半導体基板内には、深さ方向に進むに連れて、順次接合面が形成されている。そして、各接合面において、波長の異なる光が各々入射すると、夫々の接合面において光電変換が起こる。
【０００５】
ところで、各波長の光毎に、効率良く光電変換できる位置は、半導体基板内における当該光の透過距離に応じて異なる。
【０００６】
たとえば、第一の波長を有する光を光電変換する場合を考える。ここで、所定の波長の光を効率良く光電変換できる位置は、半導体基板内における当該光がＸμｍ進んだ位置であるとする。したがって、当該所定の波長を有する光を光電変換するための接合面は、通常、半導体基板の水平な表面からの、垂直深さがＸμｍの位置に形成される。ここで、当該垂直深さＸμｍの位置に存する接合面は、半導体基板の表面と略並行である。
【０００７】
なお、波長の短い光を効率良く光電変換するためには、比較的浅い位置に、当該波長の短い光を光電変換する接合面を形成する必要がある。これに対して、波長の長い光を効率良く光電変換するためには、比較的深い位置に、当該波長の長い光を光電変換する接合面を形成する必要がある。
【先行技術文献】
【特許文献】
【０００８】
【特許文献１】米国特許第５９６５８７５号公報
【特許文献２】特開２００３−２９８１０２号公報
【発明の概要】
【発明が解決しようとする課題】
【０００９】
上記で説明した位置に、各接合面が形成されるので、従来技術に係わる光電変換素子は、以下に示す問題が生じていた。
【００１０】
つまり、半導体基板の表面に対して入射してくる光は、当該表面に対してあらゆる角度を有している。つまり、半導体基板の表面に対して垂直に入射する光（垂直光と称する）のみではなく、斜めに入射される光（斜光と称する）も含まれている。そして、垂直光と斜光とでは、半導体基板の表面から、所定の接合面に到達するまでの到達距離に差が発生する。
【００１１】
ここで、上述の通り、各波長の光毎に、効率良く光電変換できる位置は、半導体基板内における当該光の進行距離に応じて異なる。したがって、上述の接合面の形成位置（つまり、半導体基板の表面と、所定の深さに存する各接合面とは、略平行であり、当該表面からの垂直深さに応じて、各接合面を適正な位置に形成する）を考慮すると、垂直光に対しては、所望の波長を有する光を各接合面において、各々効率良く光電変換できる。しかし、斜光に対しては、所望の波長を有する光を各接合面において、各々効率良く光電変換できない。
【００１２】
言い換えれば、斜光に対しては、当該所望の波長と多少異なる波長を有する光が、各接合面において各々効率良く光電変換されてしまう。そして、当該事項に起因して、白色光に対する波長（色）分離精度を低下する、という問題があった。
【００１３】
そして、当該構成の光電変換素子を複数個配列して構成した固体撮像デバイスを構成した場合には、撮像画像の色彩強度が低下し、色再現性が悪くなる、という問題があった。
【００１４】
さらに、従来の技術に係わる光電変換素子は、各接合面が半導体基板の表面に現れている。したがって、たとえば当該光電変換素子の製造過程において、当該表面付近の接合面が容易に汚染されていた。
【００１５】
このように、接合面が汚染されてしまうと、暗電流が発生してしまう。当該暗電流は、ノイズである。よって、当該暗電流が多く発生する光電変換素子を用いて、固体撮像デバイスを構成した場合には、当該固体撮像デバイスの性能は低下する。
【００１６】
以上により、極力暗電流の発生を抑制することができる、光電変換素子が望まれている。
【００１７】
そこで、本発明は、波長（色）分離精度の良く、また望ましくは暗電流の発生を抑制することができる、光電変換素子を提供することを目的とする。さらに、当該光電変換素子を有する固体撮像デバイス、および当該固体撮像装置を備える撮像装置および画像読み取り装置を提供することを目的とする。
【課題を解決するための手段】
【００１８】
上記の目的を達成するために、本発明に係る光電変換素子は、半導体基板と、前記半導体基板内において、第一の導電型の第一の半導体領域と第二の導電型の第二の半導体領域とが、交互に順次積層することにより構成されている、複数のフォトダイオードから成るフォトダイオード部と、前記半導体基板上の保護膜と、前記フォトダイオード部に入射光を集光させる凸レンズと、前記フォトダイオード部と前記凸レンズとの間で前記保護膜上の光路上に、前記フォトダイオード部に対して垂直な光軸を持つ並行光を入射させ、前記並行光の到達距離を一定にするように配設される凹レンズとが配設される。
【発明の効果】
【００１９】
本発明に係る光電変換素子は、半導体基板と、前記半導体基板内において、第一の導電型の第一の半導体領域と第二の導電型の第二の半導体領域とが、交互に順次積層することにより構成されている、複数のフォトダイオードから成るフォトダイオード部と、前記半導体基板上の保護膜と、前記フォトダイオード部に入射光を集光させる凸レンズと、前記フォトダイオード部と前記凸レンズとの間で前記保護膜上の光路上に、前記フォトダイオード部に対して垂直な光軸を持つ並行光を入射させ、前記並行光の到達距離を一定にするように配設される凹レンズとが配設される。
【００２０】
したがって、凸レンズから出射した光は、凹レンズを経由して、フォトダイオード部に入射する。したがって、フォトダイオード部には、略平行な光を入射させることができる。よって、各接合面が半導体基板の表面と略並行に配設されている場合には、当該表面から当該接合面までの上記光の到達距離を略同一にすることができる。したがって、色分離精度が向上した光電変換素子を提供することができる。
【図面の簡単な説明】
【００２１】
【図１】実施の形態１に係わる光電変換素子の概略構成を示す、断面図である。
【図２】実施の形態２に係わる光電変換素子の概略構成を示す、断面図である。
【図３】実施の形態３に係わる光電変換素子の概略構成を示す、断面図である。
【図４】実施の形態４に係わる光電変換素子の概略構成を示す、断面図である。
【図５】実施の形態５に係わる光電変換素子の概略構成を示す、断面図である。
【図６】実施の形態６に係わる光電変換素子の概略構成を示す、断面図である。
【図７】実施の形態７に係わる光電変換素子の概略構成を示す、断面図である。
【図８】接合面の一部が略同心円状であることを示す、断面図である。
【図９】遮光膜により回折等された光が、一部に略同心円状の形状を有する接合面に到達する様子を示す、断面図である。
【発明を実施するための形態】
【００２２】
以下、この発明をその実施の形態を示す図面に基づいて具体的に説明する。なお、各実施の形態において、同一部材には同一の符号を付している。
【００２３】
＜実施の形態１＞
図１は、本実施の形態１に係わる光電変換素子の構成を示す、断面図である。
【００２４】
図１に示すように、本実施の形態に係わる光電変換素子は、半導体基板１、フォトダイオード部２、凹レンズ３、凸レンズ４等を備えている。図１に示すように、半導体基板１内に、フォトダイオード部２が形成されている、また、半導体基板１上には、パッシベーション膜５、遮光膜６、凹レンズ３、平坦化膜７、および凸レンズ４の順に積層して、各部材が形成されている。
【００２５】
半導体基板１内において、第一の導電型の第一の半導体領域と第二の導電型の第二の半導体領域とが、交互に順次積層することにより、複数のフォトダイオードが形成されており、当該複数のフォトダイオードによりフォトダイオード部２が形成されている。
【００２６】
図１では、半導体基板１内において、第一の半導体領域と第二の半導体領域とは、入れ子状に形成されている。したがって、第一の半導体領域と第二の半導体領域との接合面は、半導体基板１の上面に存する。
【００２７】
図１に示すように、半導体基板１はｎ型である。当該ｎ型の半導体基板１の上層部には、ｐ型の半導体領域２ａが形成されている。また、当該ｐ型の半導体領域２ａの上層部には、ｎ型の半導体領域２ｂが形成されている。また、当該ｎ型の半導体領域２ｂの上層部には、ｐ型の半導体領域２ｃが形成されている。また、当該ｐ型の半導体領域２ｃの上層部には、ｎ型の半導体領域２ｄが形成されている。また、当該ｎ型の半導体領域２ｄの上層部には、ｐ型の半導体領域２ｅが形成されている。
【００２８】
当該各半導体領域２ａ〜２ｅにより、半導体基板１内に、複数のフォトダイオードが形成されており、当該複数のフォトダイオードにより、フォトダイオード部２が構成されている。また、半導体基板１の表面から所定の深さ位置に存する、各フォトダイオードの接各合面は、当該表面と略並行である。
【００２９】
本実施の形態では、一例として、フォトダイオード部２は、ｐｎｐｎｐの５層の半導体領域２ａ〜２ｅにより構成されている。
【００３０】
ところで、各波長の光毎に、効率良く光電変換できる位置は、半導体基板１内における当該光の透過距離に応じて異なる。ここで、波長が長い光ほど半導体基板１の深くまで到達する。
【００３１】
たとえば、可視光線において波長が短い青成分の光は、半導体基板１の表面に近い領域で、効率良く光電変換される。また、可視光線において波長が長い赤成分の光は、半導体基板１の深い領域で、効率良く光電変換される。また、それらの波長の中間にある緑成分の光は、半導体基板１の中間領域で、効率良く光電変換される。
【００３２】
したがって、所望の波長の光を光電変換したい場合には、当該光の波長と当該波長を有する光の透過距離とを考慮して、各半導体領域２ａ〜２ｅの各接続面の形成する位置を決定する必要がある。なお、各接合面は、通常、半導体基板の水平な表面からの垂直深さを基準にして、設定される。
【００３３】
たとえば、第一の波長を有する光を効率良く光電変換する場合を考える。ここで、所定の波長の光を効率良く光電変換できる位置は、半導体基板１内における当該光がＸμｍ進んだ位置であるとする。
【００３４】
したがって、第一の波長を有する光を効率良く光電変換させたい場合には、通常、半導体基板１の水平な表面からの垂直深さＸμｍの位置に、当該光を光電変換させるフォトダイオードの接合面を設定する。
【００３５】
なお、各半導体領域２ａ〜２ｅの深さは、可視光線の波長と当該波長を有する光の半導体基板１内の透過距離との関係から、０．３μｍ〜８．０μｍの間で設定する必要がある。
【００３６】
また、図１に示すように、半導体基板１上には、フォトダイオード部２を覆うように、ＳｉＯ２膜、ＳｉＯＮ膜、ＳｉＮ膜等（以下、パッシベーション膜５と称する）が形成されている。ここで、パッシベーション膜５を反射防止膜として機能させても良い。さらに、当該パッシベーション膜５は、光透過性を有している。当該パッシベーション膜５の形成方法として、たとえば分子堆積法を採用することができる。
【００３７】
また、図１に示すように、パッシベーション膜５上には、遮光膜６が形成されている。
【００３８】
ここで、遮光膜６には、フォトダイオード部２の所定の領域を望む、開口部が形成されている。当該遮光膜６は、たとえば、次のようにして形成される。まず、パッシベーション膜５上に、樹脂を塗布する。当該樹脂は、黒色素を含む顔料からなる。次に、当該樹脂に対して、写真製版工法を施す。これにより、開口部を有する遮光膜６を形成することができる。
【００３９】
次に、図１に示すように、当該遮光膜６の開口部内に、凹レンズ３を形成する。凹レンズは、図１から分かるように、フォトダイオード部２と後述する凸レンズ４との間の光路上に、配設されている。当該凹レンズ３は、たとえば次のようにして形成される。
【００４０】
まず、遮光膜６の開口部を埋めるように、パッシベーション膜５および遮光膜６上に、樹脂を塗布する。当該樹脂は、光透過性、感光性を有している。次に、当該樹脂に対して、写真製版工法を施す。これにより、上記開口部内の樹脂に窪みを形成する。その後、当該窪みを有する樹脂に対して、加熱溶融処理を施す。これにより、当該開口部内に、丸みを帯びた凹レンズ３を形成することができる。
【００４１】
当該方法により、形成された凹レンズ３は、感光性を有する樹脂から形成されている、ことが分かる。なお、本実施の形態では、凹レンズ３は、単数である。
【００４２】
次に、図１に示すように、凹レンズ３を覆うように、平坦化層７を形成する。ここで、図１から分かるように、平坦化層７は、凹レンズ３と後述する凸レンズ４との間に形成されている。
【００４３】
また、当該平坦化層７の屈折率は、凹レンズ３の屈折率とは異なる。より好ましくは、平坦化層７の屈折率は、凹レンズ３および後述する凸レンズ４の屈折率と、異なる。本実施の形態では、凹レンズ３の屈折率と凸レンズ４の屈折率とは、略同一であり、かつ、平坦化層７の屈折率は、両レンズ３，４の屈折率よりも小さい、として話を進める。
【００４４】
当該平坦化層７は、たとえば次のようにして形成される。
【００４５】
まず、凹レンズ３上に、光透過性の樹脂を塗布する。その後、当該樹脂に対して、熱硬化（キュア）処理および平坦化処理を施す。これにより、平坦化層７を形成することができる。
【００４６】
また、図１に示すように、平坦化層７上には、凸レンズ４が形成されている。ここで、凸レンズ４は、フォトダイオード部２に入射光を集光させるレンズである。当該凸レンズ４は、たとえば以下のようにして形成される。
【００４７】
まず、平坦化層７上に、樹脂を塗布する。当該樹脂は、光透過性、感光性を有している。次に、当該樹脂に対して、写真製版工法を施す。これにより、当該樹脂を略円筒形状等の突起部にする。その後、当該突起部である樹脂に対して、加熱溶融処理を施す。これにより、丸みを帯びた凸レンズ４を形成することができる。
【００４８】
当該方法により、形成された凹レンズ４は、感光性を有する樹脂から形成されている、ことが分かる。
【００４９】
以上のように、本実施の形態に係わる光電変換素子では、フォトダイオード部２と凸レンズ４との間に、凹レンズ３が配設されている。
【００５０】
したがって、半導体基板１に入射してくる各光を、当該半導体基板１の水平な表面に対して、略垂直にすることができる。つまり、半導体基板１の水平な表面に対して、斜めに入ってくる光を極力なくすことができる。
【００５１】
よって、フォトダイオード部２に入射されてくる各光において、半導体基板１の表面から、所定の接合面（半導体基板１の表面から所定の垂直深さに存する各接合面は、当該表面に略平行である）に到達するまでの到達距離に差が発生することを抑制できる。
【００５２】
したがって、所定の接合面では、当初予定していた波長の光のみを、効率良く光電変換することができる。つまり、本実施の形態に係わる光電変換素子では、白色光に対する波長（色）分離精度を向上させることができる（つまり、光電変換信号の混色を抑制することができる）。
【００５３】
また、凹レンズ３および凸レンズ４は、感光性を有する樹脂から形成されている。したがって、写真製版工法により、容易に所望の形状のレンズ（具体的には、加熱溶融前のレンズ形状）を作製することができる。
【００５４】
また、本実施の形態に係わる光電変換素子では、凹レンズ３と凸レンズ４との間に、平坦化層７が形成されている。そして、平坦化層７の屈折率は、凹レンズ３の屈折率と異なる。
【００５５】
したがって、凸レンズ４を通ってきた光に対して、当該凹レンズ３が有する、当該光を光軸に対して略平行にする機能を、より有効に働かせることができる。
【００５６】
また、凹レンズ３の屈折率と凸レンズ４の屈折率とは、略同一であり、平坦化層７の屈折率は、凹レンズ３の屈折率および凸レンズ４の屈折率よりも、小さい。したがって、簡単な構成により、上記凹レンズ３が有する機能を、凸レンズ４を通ってきた光に対して、さらに有効に働かせることができる。
【００５７】
また、本実施の形態に係わる光電変換素子は、フォトダイオード部２を覆う、ＳｉＯ２膜、ＳｉＯＮ膜、ＳｉＮ膜等のパッシベーション膜５を備えている。
【００５８】
したがって、当該パッシベーション膜５により、フォトダイオード部２の保護を行うことができる。さらに、当該パッシベーション膜５上に凹レンズ３を形成させると、半導体基板１とパッシベーション膜５との密着性およびパッシベーション膜５と凹レンズ３との密着性が、向上する。したがって、結果的に、半導体基板１に対して、密着良く凹レンズ３を固定することができる。
【００５９】
また、本実施の形態に係わる光電変換素子は、上記開口部を有する遮光膜６が形成されている。したがって、必要以上にフォトダイオード部２内に光が入射することを防止する。つまり、当該不必要な光の光電変換により生じる電子を減少させることができる。よって、当該光電変換素子を用いて固体撮像デバイスを作製したとしても、当該固体撮像デバイスの誤作動を防止することができる。
【００６０】
また、本実施の形態に係わる光電変換素子の製造方法では、樹脂に窪みを形成した後、当該樹脂に対して、加熱溶融処理を施すことにより、凹レンズ３を作製している。つまり、透過性の良く、また屈折率高いとされている樹脂を用いて、凹レンズ３の作製を行っている。よって、光学特性の良い凹レンズ３を提供することができる。
【００６１】
また、当該樹脂は、感光性を有しており、写真製版工法により、当該樹脂に窪みを作製している。したがって、凹レンズ３の光学的形状の制御を容易に行うことができる。
【００６２】
＜実施の形態２＞
図２は、本実施の形態２に係わる光電変換素子の構成を示す、断面図である。図２において、半導体基板１、フォトダイオード部２、パッシベーション膜５、平坦化層７および凸レンズ４の構成、形成方法等は、実施の形態１と同じである。したがって、これらについては、ここでの詳細な説明は省略する。
【００６３】
さて、本実施の形態に係わる光電変換素子においても、図２に示すように、パッシベーション膜５上には、遮光膜１１が形成されている。ここで、本実施の形態では、遮光膜１１は、金属または金属シリサイド膜から構成されている。
【００６４】
たとえば、遮光膜１１として、タングステンシリサイド（ＷＳｉ）、モリブデンシリサイド（ＭｏＳｉ）、チタンシリサイド（ＴｉＳｉ）、タングステン（Ｗ）、モリブデン（Ｍｏ）、チタン（Ｔｉ）、アルミニウム（Ａｌ）等を採用することができる。
【００６５】
なお、当該遮光膜１１は、たとえば、スパッタリング法やＣＶＤ法を用いて形成することができる。また、本実施の形態では、遮光膜１１は、遮光膜として機能している以外に、配線としても機能している。また、本実施の形態においても、遮光膜１１は、実施の形態１と同様に、開口部を有している。
【００６６】
次に、本実施の形態では、図２に示しているように、遮光膜１１上と、遮光膜１１が有する開口部の側面および底面とに、ガラス層１２が形成されている（ガラス層１２は、少なくとも前記開口部の側面部に形成されている）。
【００６７】
ここで、図２から分かるように、ガラス層１２は、遮光膜１１と凹レンズ１３との間に介在する部材である。ここで、ガラス層１２として、ボロンリンシリサイドガラス（ＢＰＳＧ）を採用することが望ましい。また、当該ガラス層１２は、たとえばＣＶＤ法を用いて形成することができる。
【００６８】
次に、本実施の形態では、図２に示すように、ガラス層１２上に凹レンズ１３が形成されている。より具体的に、凹レンズ１３は、遮光膜１１の開口部内において、形成されている。なお、凹レンズ１３は、当然に透過性を有している。ここで、凹レンズ１３は、次のようにして形成できる。
【００６９】
遮光膜１１の開口部において、ガラス層１２に対して、所定量の樹脂を塗布する。ここで、当該樹脂は、光透過性を有している。ここで、ガラス層１２の存在により、当該ガラス層１２と当該樹脂との間に、表面張力が働く。
【００７０】
したがって、樹脂の上記塗布量を調整することにより、当該表面張力を利用して、前記開口部に凹状の樹脂を形成することができる。なお、当該表面張力により、樹脂は、前記開口部の隅部に至って形成される。
【００７１】
その後、当該樹脂に対して、熱硬化（キュア）処理を施す。以上により、前記開口部内に凹レンズ１３を形成することができる。
【００７２】
なお、上述したように、図２において、平坦化層７および凸レンズ４の構成および形成方法は、実施の形態１と同様である。
【００７３】
本実施の形態では、遮光膜１１は、金属シリサイド膜または金属膜から構成されている。したがって、光をより確実に遮断することができる。
【００７４】
また、当該遮光膜１１は、導電性を有しているので、配線として有効利用できる。また、このように、遮光膜１１を配線として利用することにより、光電変換素子全体の体積をより小さくすることができる。
【００７５】
なお、金属性を有する遮光膜１１に直接、凹レンズ１３を形成するための樹脂を塗布したとする。この場合、当該樹脂は、遮光膜１１の有する開口部の隅部まで行き渡らない。しかし、本実施の形態では、ガラス層１２を形成した上で、当該ガラス層１２に対して、上記樹脂を塗布している。
【００７６】
したがって、上述したように、ガラス層１２と当該樹脂との表面張力を利用して、遮光膜１１が有する開口部の隅部にまで、当該樹脂を行き渡らせることができる。さらに、上述しように、凹レンズ１３の形成に際して、樹脂の塗布量を調整している。したがって、ガラス層１２と当該樹脂との表面張力を利用して、遮光膜１１の開口部に、容易に凹形状の樹脂を形成することができる。
【００７７】
特に、ガラス層１２として、組成が密に構成されているＢＰＳＧを用いることにより、当該ガラス層１２内での光の乱反射を抑制することができる。
【００７８】
また、その後に、当該凹形状の樹脂に対して、熱硬化（キュア）処理を施しているので、簡易な工程により、当該樹脂から、硬化した凹レンズ１３を形成することができる。
【００７９】
＜実施の形態３＞
図３は、本実施の形態３に係わる光電変換素子の構成を示す、断面図である。
【００８０】
本実施の形態に係わる光電変換素子は、図３に示すように、フォトダイオード部２と凸レンズ４との間に、複数（本実施の形態では２つ）の凹レンズ１３ａ，１３ｂが直列的に配設されている。なお、１段目の凹レンズ１３ａが配設される層には、金属配線２２が配設されている。
【００８１】
図３において、半導体基板１、フォトダイオード部２、パッシベーション膜５の構成、形成方法等は、実施の形態１と同じである。したがって、これらについては、ここでの詳細な説明は省略する。
【００８２】
さて、本実施の形態に係わる光電変換素子は、図３に示すように、パッシベーション膜５上には、金属配線２２が配設されている。ここで、金属配線２２は、図３の表裏方向に延設されている。また、当該金属配線２２は、たとえば分子堆積法と写真製版工法との組み合わせにより、形成することができる。
【００８３】
また、図３に示すように、当該金属配線２２を覆うように、パッシベーション膜５上には、ガラス層２１が形成されている。ここで、ガラス層２１として、ボロンリンシリサイドガラス（ＢＰＳＧ）を採用することが望ましい。また、当該ガラス層２１は、たとえばＣＶＤ法を用いて形成することができる。
【００８４】
次に、図３に示すように、ガラス層２１上に凹レンズ１３ａが形成されている。より具体的に、凹レンズ１３ａは、フォトダイオード部２の上方に形成されている。また、凹レンズ１３ａは、平行して配設されている、２本の金属配線２２の配線間に形成されている。なお、凹レンズ１３ａは、当然に透過性を有している。
【００８５】
凹レンズ１３ａの形成方法は、実施の形態２と同様なので、ここでの説明は省略する。ここで、樹脂の塗布量を調整することにより、ガラス層２１と樹脂との表面張力を利用して、前記金属配線間に凹状の樹脂を形成することができる。なお、当該表面張力により、樹脂は、金属配線２２によって生じる段差の隅部に至って形成される。
【００８６】
また、図３に示しているように、凹レンズ１３ａ等を覆うように、平坦化層２３が形成されている。当該平坦化層２３の構成および形成方法等は、実施の形態１で説明した平坦化層７のそれらと同様である。したがって、ここでの詳細な説明は、省略する。
【００８７】
また、図３に示しているように、平坦化層２３上には、遮光膜１１、ガラス層１２、凹レンズ１３ｂ、平坦化層７および凸レンズ４等が形成されている。これらの構成および形成方法等は、実施の形態１，２で説明した内容と同様である。したがって、ここでの詳細な説明は、省略する。
【００８８】
以上のように、本実施の形態では、凹レンズ１３ａ，１３ｂは、直列的に配設されている。したがって、本実施の形態に係わる光電変換素子は、たとえば、凹レンズのパワーが小さい場合に、より有効である。
【００８９】
つまり、当該凹レンズ１３ａ，１３ｂを直列的に配設することにより、当該パワーの弱い凹レンズが一つの場合よりも、より、凸レンズ４からの光を光軸に平行にすることができる。
【００９０】
＜実施の形態４＞
図４は、本実施の形態４に係わる光電変換素子の構成を示す、断面図である。
【００９１】
本実施の形態に係わる光電変換素子は、図４に示すように、フォトダイオード部２の上方において、凸レンズ４ａ，４ｂが複数（本実施の形態では２つ）直列的に配設されている。
【００９２】
半導体基板１から平坦化層２３までの構成、製造方法等は、実施の形態３と同様である。したがって、ここでの詳細な説明は省略する。なお、金属配線２２は、遮光膜としても機能している。
【００９３】
本実施の形態に係わる光電変換素子では、図４に示すように、平坦化層２３上に、凸レンズ４ａが配設されている。さらに、平坦化層３１を介して、凸レンズ４ｂが、当該凸レンズ４ａの上方に配設されている。つまり、上述の通り、凸レンズ４ａ，４ｂは、平坦化層３１を介して、直列的に配設されている。ここで、凸レンズ４ａ，４ｂは、フォトダイオード部２の上方に配設されている。
【００９４】
なお、平坦化層３１および各凸レンズ４ａ，４ｂの構成や形成方法は、実施の形態１で説明した、平坦化層７および凸レンズ４のそれらと同じである。したがって、詳細な説明については省略する。
【００９５】
以上のように、本実施の形態では、凸レンズ４ａ，４ｂは、直列的に配設されている。したがって、本実施の形態に係わる光電変換素子は、たとえば、凸レンズのパワーが小さい場合に、より有効である。
【００９６】
つまり、当該凸レンズ４ａ，４ｂを直列的に配設することにより、当該パワーの弱い凸レンズが一つの場合よりも、より、入射光を集光させることができる。
【００９７】
＜実施の形態５＞
図５は、本実施の形態５に係わる光電変換素子の構成を示す、断面図である。
【００９８】
本実施の形態に係わる光電変換素子は、図５に示すように、フォトダイオード部２の上方において、赤外線カットフィルター３５が形成されている。
【００９９】
図５に示すように、実施の形態２に係わる光電変換素子上（具体的には、平坦化層７上であり、フォトダイオード部２の上方）に、赤外線カットフィルター３５が形成されている。当該赤外線カットフィルター３５は、フォトダイオード部２に、赤外光が入射することを抑制（防止）するための部材である。赤外線カットフィルター３５は、以下のようにして形成することができる。
【０１００】
図５において、平坦化層７上に、光透過性を有する樹脂を塗布する。ここで、当該樹脂には、顔料が混合されている。その後、当該樹脂を、写真製版工法により整形する。その後、当該整形された樹脂に対して熱硬化（キュア）処理を施す。以上により、赤外線カットフィルター３５が形成される。
【０１０１】
また、赤外線カットフィルター３５上には、平坦化層３６が形成されており、当該平坦化層３６上には、凸レンズ４が配設されている。ここで、平坦化層３６および凸レンズ４の構成および形成方法は、実施の形態１で説明した平坦化層７および凸レンズ４のそれらと同じである。したがって、ここでの詳細な説明は、省略する。
【０１０２】
以上のように、フォトダイオード部２の上方には、赤外線カットフィルター３５が配設されている。したがって、赤外光を半導体基板１内部に入射することを抑制（防止）することができる。よって、当該赤外光に起因した、フォトダイオード部２、その他の回路部の誤動作等および、半導体基板１の劣化等を防止することができる。さらに、赤の色分離特性の向上も図ることができる。
【０１０３】
＜実施の形態６＞
図６は、本実施の形態６に係わる光電変換素子の構成を示す、断面図である。
【０１０４】
本実施の形態に係わる光電変換素子は、図６に示すように、フォトダイオード部２において、各半導体領域２ａ〜２ｄが接合する接合面に、不純物濃度の高い高濃度不純物拡散層４１が形成されている。
【０１０５】
ここで、高濃度不純物拡散層４１は、特に、半導体基板１の上面に存する各接合面に形成されている（つまり、半導体基板１の上面から露出している各接合面を覆うよう、形成されている）。当該高濃度不純物拡散層４１の導電型は、ｐ型でもｎ型でも良い（本実施の形態では、ｐ型である）。また、当該高濃度不純物拡散層４１の不純物濃度は、接合面を形成している半導体領域２ａ〜２ｄの不純物濃度よりも高い。
【０１０６】
図６に示すように、高濃度不純物拡散層４１は、ｎ型の半導体基板１とｐ型の半導体領域２ａとの接合面、ｐ型の半導体領域２ａとｎ型の半導体領域２ｂとの接合面、ｎ型の半導体領域２ｂとｐ型の半導体領域２ｃとの接合面、および、ｐ型の半導体領域２ｃとｎ型の半導体領域２ｄとの接合面に、各々形成されている。
【０１０７】
ここで、各高濃度不純物拡散層４１により、なるべく、フォトダイオード部２が形成されている部分の半導体基板１の表面内を、完全またはほぼ全面を覆うようにすることが、望ましい。
【０１０８】
なお、極力、半導体基板１の表面から接合面が露出しないように、各接合面において、高濃度不純物拡散層４１を形成することが望ましい。しかし、少なくとも一箇所の接合面に、当該高濃度不純物拡散層４１を形成すれば、当該接合面に関しては、後に説明する効果を奏することができる。
【０１０９】
また、図６に示すように、高濃度不純物拡散層４１が形成されている、半導体基板１の上面には、パッシベーション膜５が形成されている。
【０１１０】
半導体基板１内に形成されるフォトダイオード部２の構成は、実施の形態１で説明したフォトダイオード部２のそれと同様である。したがって、ここでの詳細な説明は、省略する。ここで、図６では、パッシベーション膜５上方の構成は、省略されている。当該パッシベーション膜５上方には、たとえば、図１ないし図５に示したレンズ構成等が形成される。
【０１１１】
以上のように、本実施の形態においては、半導体基板１の表面から露出している各接合面が、高濃度不純物拡散層４１により、覆われている。つまり、比較的濃度の低い半導体領域２ａ〜２ｄ同士の接合面を、半導体基板１の表面から露出させることを防止している。
【０１１２】
ここで、不純物濃度が低い半導体領域２ａ〜２ｄの接合面は、たとえば製造工程中に発生するＮイオン等の汚染物に対して、電気的特性が容易に変化する。つまり、当該汚染物に起因した、暗電流の発生が起こり易い。
【０１１３】
これに対して、不純物濃度が比較的高い高濃度不純物拡散層４１、および当該高濃度不純物拡散層の他の半導体領域との接合部は、多少汚染物により汚染されたとしても、電気的特性が変化することはない。つまり、当該汚染物に起因した暗電流の発生を抑制することができる（暗電流の原因となる電子（もしくは、正孔）を、当該高濃度不純物拡散層４１において、トラップすることができるとも把握できる）。
【０１１４】
したがって、本実施の形態に係わる光電変換素子を採用することにより、暗電流の発生の少ない光電変換素子を提供することができる。
【０１１５】
なお、高濃度不純物拡散層４１の不純物濃度が高ければ高いほど、暗電流の発生抑制効果は、より顕著となる。
【０１１６】
＜実施の形態７＞
図７は、本実施の形態７に係わる光電変換素子の構成を示す、断面図である。ここで、図７に示す断面図は、上記各図の断面と異なる断面を示している。
【０１１７】
なお、図７において、半導体基板１内に形成されるフォトダイオード部２、高濃度不純物拡散層４１の構成等、および、半導体基板１上に形成されるパッシベーション膜５の構成等は、実施の形態１、６で説明したフォトダイオード部２等の構成等と同様である。また、異なる断面のため図７には図示されていないが、パッシベション膜５上方には、たとえば、図１ないし図５に示すレンズ構成等が形成される。
【０１１８】
本実施の形態に係わる光電変換素子は、図７に示すように、フォトダイオード部２を形成している各半導体領域２ａ〜２ｅと、各々接続している配線用金属４５が形成されている（配線用金属４５は、第一の半導体領域および／または第二の半導体領域と、接続されている）。当該配線用金属４５は、パッシベーション膜５の所定の箇所を開口し、各半導体領域２ａ〜２ｅを露出させ、当該開口部に金属等の導電体を充填することにより、形成される。
【０１１９】
ここで、上記パッシベーション膜５の選択的開口処理は、たとえば、写真製版工法により行うことができる。また、開口部内の導電体の充填は、たとえば、分子堆積法と写真製版工法の組み合わせにより、成し得る。
【０１２０】
なお、パッシベーション膜５上において、各配線用金属４５は、図７に示すように、各々分離して形成されている。
【０１２１】
ここで、配線用金属４５と各半導体領域２ａ〜２ｄとの接続部には、オーミックコンタクト領域４６が形成されている。ここで、本実施の形態では、高濃度不純物拡散層４１は、オーミックコンタクト領域を兼ねている。
【０１２２】
具体的に、ｐ型の半導体領域２ａと配線用金属４５との間には、オーミックコンタクト機能を有する高濃度不純物拡散層４１が形成されている。当該高濃度不純物拡散層４１の導電型は、半導体領域２ａと同じ導電型である。また、当該高濃度不純物拡散層４１の不純物濃度は、半導体領域２ａの不純物濃度よりも高い。
【０１２３】
また、ｎ型の半導体領域２ｂと配線用金属４５との間には、オーミックコンタクト領域４６が形成されている。当該オーミックコンタクト領域４６の導電型は、半導体領域２ｂと同じ導電型である。また、当該オーミックコンタクト領域４６の不純物濃度は、半導体領域２ｂの不純物濃度よりも高い。
【０１２４】
ｐ型の半導体領域２ｃと配線用金属４５との間には、オーミックコンタクト機能を有する高濃度不純物拡散層４１が形成されている。当該高濃度不純物拡散層４１の導電型は、半導体領域２ｃと同じ導電型である。また、当該高濃度不純物拡散層４１の不純物濃度は、半導体領域２ｃの不純物濃度よりも高い。
【０１２５】
また、ｎ型の半導体領域２ｄと配線用金属４５との間には、オーミックコンタクト領域４６が形成されている。当該オーミックコンタクト領域４６の導電型は、半導体領域２ｄと同じ導電型である。また、当該オーミックコンタクト領域４６の不純物濃度は、半導体領域２ｄの不純物濃度よりも高い。
【０１２６】
また、ｐ＋型の半導体領域２ｅは、直接、配線用金属４５と接続されている。
【０１２７】
以上のように、各半導体領域２ａ〜２ｅは、配線用金属４５と各々接続されている。したがって、たとえば、フォトダイオード部２における光電変換の結果生じた電子を、当該配線用金属４５を介して、取り出すことができる。
【０１２８】
また、各半導体領域２ａ〜２ｄと各配線用金属４５との間には、接続している半導体領域２ａ〜２ｄよりも不純物濃度の高い、オーミックコンタクト領域４６（または、高濃度不純物拡散層４１もオーミックコンタクト領域と把握できる）が形成されている。したがって、各半導体領域２ａ〜２ｄと各配線用金属４５との間において、良好なオーミックコンタクトを実現することができる。
【０１２９】
また、所定の配線用金属４５を、接地電位または固定電位に接続しても良い。当該構成を採用することにより、当該接地電位または固定電位と電気的に接続されている半導体領域２ａ〜２ｅで、光電変換により発生した電子を、消滅させることができる。つまり、所定の波長の光の光電変換が発生しなかったとみなすことができる。以上から分かるように、当該構成により、光学フィルター特性と等価の機能を持たせることができる。
【０１３０】
また、所定の配線用金属４５を、電気信号を増幅させる増幅器に接続しても良い。当該構成を採用することにより、フォトダイオード部２の所定の半導体領域２ａ〜２ｅにおいて、光電変換により発生した電子を、所定の回路において電気的に映像信号として処理することができる程の電位にまで、増幅させることができる。
【０１３１】
また、所定の配線用金属４５を、導通先の変更を可能とさせるスイッチに接続しても良い。当該構成を採用することにより、所定の半導体領域において光電変換により発生した電子の導通先を、任意に変更することができる。たとえば、撮像装置の動作の際に、所定の色を強調させたり、所定の色同士の混同をしたり、所定の色を消去したりする等の変更処理を行う場合に、当該スイッチを含めた光電変換素子の構成が有益となる。
【０１３２】
また、図７に示した構造において、配線用金属４５を、半導体基板１上に形成されるＭＯＳトランジスタ等の能動素子（図示せず）や、コンデンサまたは抵抗等の受動素子（図示せず）に接続しても良い。当該場合には、半導体基板１全体を、光電変換素子を含む半導体集積回路として機能させることができる。
【０１３３】
上記各実施の形態において、半導体領域２ａ〜２ｅを以下のように構成しても良い。つまり、半導体領域２ａ〜２ｅに所定の電圧（完全空乏化電圧と把握できる）を印加することにより、（完全）空乏化状態となるように、当該各半導体領域２ａ〜２ｅを構成しても良い。当該半導体領域２ａ〜２ｅを構成する方法として、たとえば、不純物濃度の調整等がある。
【０１３４】
当該構成を採用することにより、上記所定の電圧の印加に基づいて半導体領域２ａ〜２ｅに所定の電荷を蓄えておき、光電変換が発生した際に蓄えられている電荷から、当該光電変換に起因した量の電荷を消滅させる方式の光電変換素子を提供することができる。
【０１３５】
当該方式の光電変換素子は、光電変換により発生した電荷を蓄えている方式の光電変換素子よりも、光電変換後に半導体領域２ａ〜２ｅに蓄えられている電荷の量が大きい。したがって、前者の方式の光電変換素子を用いて、たとえば固体撮像デバイスを構成することにより、撮像精度の高い固体撮像デバイスを提供することができる。
【０１３６】
また、半導体領域間の接合面の形状として、以下の形状を採用しても良い。つまり、当該接合面の一部において、略同心円状の形状を有していても良い。具体的に、図８に示された遮光膜６の端部の下方に注目すると、各接合面ａ〜ｄは、一部において、当該遮光膜６の端部を中心とした略同心円状の形状を有している。
【０１３７】
接合面の形状として上記のものを採用することにより、遮光膜６の端部において光の屈折、回折が起こり、光の進行方向が変更したとしても、以下に示す効果がある。つまり、回折等により進行方向が変更した光の、半導体基板１の表面からの接合面（つまり、光電変換場所）までの距離と、半導体基板１に対して垂直な方向に進む光の、半導体基板１の表面からの接合面（つまり、光電変換場所）までの距離とを、略同一にすることができる（図９参照）。
【０１３８】
以上により、上記形状の接合面を採用することにより、たとえ遮光膜６の端部において、光の回折等が発生したとしても、光電変換素子の色分離特性が劣化することを防止できる。
【０１３９】
なお、上記各実施の形態では、半導体領域２ａ〜２ｅは５層で、フォトダイオード部２を構成した例を示した。しかし、当該５層以外の複層（たとえば、２層から４層、または６層以上）の半導体領域から、フォトダイオード部２を構成しても良い。
【０１４０】
また、上記各実施の形態では、半導体基板１は、ｎ型を用いた例を示した。しかし、半導体基板１にｐ型を用いても良い。この場合、各半導体領域２ａ〜２ｅの導電型は、上記で示したものと逆となる。
【０１４１】
また、上記各実施の形態に係わる光電変換素子を、平面視において、半導体基板１上に配列することにより、固体撮像デバイスを構成することができる。当該固体撮像デバイスは、センサ部として機能する複数の光電変換素子と、当該光電変換素子と配線で接続された電子回路とから成る。
【０１４２】
なお、当該固体撮像デバイスを用いて、デジタルカメラ等の撮像装置や、スキャナー等の画像読み取り装置などの構成が可能となる。ここで、固体撮像デバイスを用いて撮像装置を構成する場合には、光電変換素子は、通常２次元的に配列される。また、固体撮像デバイスを用いて画像読み取り装置を構成する場合には、光電変換素子は、通常１次元的に配列される。
【符号の説明】
【０１４３】
１  半導体基板、２  フォトダイオード部、２ａ〜２ｅ  半導体領域、３，１３，１３ａ，１３ｂ  凹レンズ、４，４ａ，４ｂ  凸レンズ、５  パッシベーション膜、６，１１  遮光膜、７  平坦化層、１２  ガラス層、３５  赤外線カットフィルター、４１  高濃度不純物拡散層、４５  配線用金属、４６  オーミックコンタクト領域。
【図１】
2011228732.tif 000003
【図２】
2011228732.tif 000004
【図３】
2011228732.tif 000005
【図４】
2011228732.tif 000006
【図５】
2011228732.tif 000007
【図６】
2011228732.tif 000008
【図７】
2011228732.tif 000009
【図８】
2011228732.tif 000010
【図９】
2011228732.tif 000011